СПОСОБ ПОЛУЧЕНИЯ ЛАТЕКСОВ ПОЛИЭФИРНЫХ СМОЛ С ИСПОЛЬЗОВАНИЕМ БИОРАСТВОРИТЕЛЕЙ

1. Способ, включающий:
осуществление взаимодействия по меньшей мере одной полиэфирной смолы по меньшей мере с одним биорастворителем для формирования полимерной смеси;
перемешивание полимерной смеси;
осуществление взаимодействия смеси с нейтрализующим реагентом для формирования нейтрализованной смеси;
осуществление взаимодействия нейтрализованной смеси с деионизированной водой для формирования эмульсии; и
восстановление эмульсии.
2. Способ по п.1, в котором по меньшей мере один биорастворитель выбирают из группы, состоящей из 2-метил-тетрагидрофурана, этанола, 1,2-пропан-диола, 1,3-пропан-диола, 1,4-бутан-диола, фурфурилового спирта, 2-бутилфурана, дифурилпропана, этилфурфурилового эфира, 2-бромофурана, 2-бутирилфурана, 20-этилфурана, 2-фуралдегида, 2-фурфурилового спирта, 2-метилфурана, тетрагидрофурфурилового спирта, 2,5-диметилфурана и их сочетаний, причем биорастворитель используется в количестве от примерно 1 вес.% до примерно 200 вес.% от веса смолы.
3. Способ по п.1, в котором биорастворитель содержит 2-метил-тетрагидрофуран и этанол.
4. Способ по п.1, в котором величина pH нейтрализованной смеси находится в диапазоне от примерно 8 до примерно 14.
5. Способ по п.1, в котором содержание твердых частиц в латексе находится в диапазоне от примерно 5% до примерно 50%, и размеры частиц находятся в диапазоне от примерно 10 нм до примерно 500 нм.
6. Способ по п.1, включающий также нагрев полимерной смеси до температуры от примерно 40°C до примерно 90°C.
7. Способ по п.1, в котором восстановление эмульсии включает также удаление из эмульсии продукта перегонки, содержащего воду/растворитель.
8. Способ по п.7, включающий также отделение растворителя от продукта перегонки, содержащего воду/растворитель, и повторное использование растворителя.
9. Способ, включающий:
осуществление взаимодействия по меньшей мере одной аморфной полиэфирной смолы и дополнительно кристаллической смолы (необязательный ингредиент) по меньшей мере с одним биорастворителем для формирования полимерной смеси;
нагрев полимерной смеси до температуры от примерно 40°C до примерно 90°C;
перемешивание полимерной смеси;
осуществление взаимодействия смеси с нейтрализующим реагентом для формирования нейтрализованной смеси;
осуществление взаимодействия нейтрализованной смеси с деионизированной водой для формирования эмульсии;
перегонку с выделением из эмульсии продукта перегонки, содержащего воду/растворитель; и
восстановление эмульсии.
10. Способ по п.9, в котором аморфная полиэфирная смола содержит сложные полиэфиры на основе алкоксилированного дифенилол A фумарата/терефталата и сополиэфирные смолы, содержащиеся в количестве от примерно 60 вес.% до примерно 95 вес.% от веса частиц тонера.